(57)【要約】【課題】水等の酸化源を含有する炭化水素系燃料中における摩擦により、被摩擦面に、耐摩耗性に優れており且つ摩擦時における相手材の摩耗を抑制することができる酸化物被膜が形成可能なセラミックス等を提供する。【解決手段】本セラミックスは、組成式［ＭαＳｉ６−βＡｌβＯδＮ８−β］〔Ｍ；任意の１種又は２種以上の金属元素、０≦α≦１．２、０．６≦β≦３、０．６≦δ≦４、０．０８５≦β／（α＋６）≦０．５〕で表されるものであり、水等の酸化源を含有する炭化水素系燃料中における摩擦により、被摩擦面に、組成式［ＭαＳｉ６−βＡｌβＯγ］〔Ｍ；任意の１種又は２種以上の金属元素、０≦α≦１．２、０．６≦β≦３、１０．５≦γ≦１２．２、０．０８５≦β／（α＋６）≦０．５〕で表される酸化物被膜を形成可能である。【選択図】図２
2010285323.tif 000002
【特許請求の範囲】
【請求項１】
酸化源を含有する炭化水素系燃料中における摩擦により、被摩擦面に、組成式［ＭαＳｉ６−βＡｌβＯγ］〔Ｍ；任意の１種又は２種以上の金属元素、０≦α≦１．２、０．６≦β≦３、１０．５≦γ≦１２．２、０．０８５≦β／（α＋６）≦０．５〕で表される酸化物被膜を形成可能であることを特徴とするセラミックス。
【請求項２】
組成式［ＭαＳｉ６−βＡｌβＯδＮ８−β］〔Ｍ；任意の１種又は２種以上の金属元素、０≦α≦１．２、０．６≦β≦３、０．６≦δ≦４、０．０８５≦β／（α＋６）≦０．５〕で表される請求項１に記載のセラミックス。
【請求項３】
組成式［Ｓｉ６−ｚＡｌｚＯｚＮ８−ｚ］（０．６≦ｚ≦３）で表されるβ−サイアロン粉末と、金属酸化物からなる焼結助剤と、を焼成することにより得られ、
前記β−サイアロン粉末及び前記焼結助剤の合計を１００質量％とした場合に、該焼結助剤の配合量が０〜１５質量％である請求項１又は２に記載のセラミックス。
【請求項４】
組成式［ＭαＳｉ６−βＡｌβＯγ］〔Ｍ；任意の１種又は２種以上の金属元素、０≦α≦１．２、０．６≦β≦３、１０．５≦γ≦１２．２、０．０８５≦β／（α＋６）≦０．５〕で表されることを特徴とする酸化物被膜。
【請求項５】
セラミックス部材と、摺動相手材とが、互いに摺動する摺動構造において、
前記セラミックス部材と前記摺動相手材の各々の摺動面の間に、酸化源を含有する炭化水素系燃料が介在しており、
且つ、前記セラミックス部材は、請求項１乃至３のうちのいずれか１項に記載のセラミックスからなることを特徴とする摺動構造。
【請求項６】
前記摺動相手材が、鉄又は鉄基合金からなる金属部材である請求項５に記載の摺動構造。
【請求項７】
前記炭化水素系燃料中における前記酸化源が水であり、
前記水の含有量が、該炭化水素系燃料を１００質量％とした場合に、１．５×１０−３〜３×１０−１質量％である請求項５又は６に記載の摺動構造。
【発明の詳細な説明】
【技術分野】
【０００１】
本発明は、セラミックス、酸化物被膜及び摺動構造に関する。更に詳しくは、本発明は、水等の酸化源を含有する炭化水素系燃料中における摩擦により、被摩擦面に、耐摩耗性に優れており且つ摩擦時における相手材の摩耗を抑制することができる酸化物被膜を形成可能なセラミックス、及びその酸化物被膜、並びにそのセラミックスからなるセラミックス部材を備える摺動構造に関する。
【背景技術】
【０００２】
従来、自動車のディーゼルエンジン等の内燃機関に燃料を供給するための燃料供給用部品、例えば、燃料噴射ポンプ等は、高い潤滑性を備え、優れた摺動特性を有し、摩耗し難いことが必要とされている。優れた摺動特性を有し、摩耗し難い部品としては、例えば、摺動面に、窒化ケイ素等の窒化物セラミックスを用いた部品が知られている。
しかしながら、近年では、燃焼効率の向上及び低公害化の推進という観点から、ディーゼルエンジン等の内燃機関においては、燃料噴射圧力が増加する傾向にあり、摺動部における耐焼き付き性や耐摩耗性の改善が必要とされており、窒化物セラミックスよりも、耐摩耗特性（トライボロジー特性）に優れる部材が求められている。
【０００３】
このような、トライボロジー特性により優れる部材としては、例えば、Ｓｉ６−ｚＡｌｚＯｚＮ８−ｚの組成式で表され、０．１≦ｚ≦３．５を満たすβサイアロンを主成分とする焼結体を用いた摺動部材等が検討されている（特許文献１〜３等参照）。
【先行技術文献】
【特許文献】
【０００４】
【特許文献１】特開２００９−７２２６号公報
【特許文献２】特開２００８−１７５３８５号公報
【特許文献３】特開２００８−１８０３６４号公報
【発明の概要】
【発明が解決しようとする課題】
【０００５】
しかしながら、特許文献１〜３の部材は、窒化ケイ素を用いた場合よりも、部材の摩耗低減に寄与することが確認されているものの、不純物として燃料に含有される水分量と、部材の耐摩耗性との相関については、何ら検討されておらず、通常、微量の水が含有される炭化水素系燃料中で、燃料供給用部品の摺動による摩耗の低減が十分になされるか否か等については全く不明である。また、市販の軽油等においては、金属部材同士を摩擦させた際に有効に働く潤滑性向上剤等、様々な添加剤が含まれているが、このような添加剤が酸化源となり、窒化ケイ素の摩耗を促進させることが知られている。
一方、焼結助剤成分を含むセラミックス中のＡｌの含有量が、そのセラミックスからなるセラミックス部材の被摩擦面に形成される酸化物被膜にどのような効果を与えるかについては、全く検討されていない。更に、そのような被膜が、セラミックス部材及び軸受鋼等の相手材の摩耗特性にどのような効果を及ぼすかについても全く明らかにされていないのが現状である。
【０００６】
本発明は前記実情に鑑みてなされたものであり、水等の酸化源を含有する炭化水素系燃料中における摩擦により、被摩擦面に、耐摩耗性に優れており且つ摩擦時における相手材の摩耗を抑制することができる酸化物被膜を形成可能なセラミックス、及びその酸化物被膜、並びにそのセラミックスからなるセラミックス部材を備える摺動構造を提供することを目的とする。
【課題を解決するための手段】
【０００７】
本発明者らは、炭化水素系燃料中における窒化ケイ素等からなる窒化物セラミックス部材と、軸受鋼等を加工してなる金属部材とを摺動させた場合、炭化水素系燃料に不純物として含有される酸化源（水）により窒化物セラミックス部材が酸化して酸化物が形成され、更に、その酸化物と金属部材の酸化との間で反応が起こり、金属部材から鉄成分等の移着が生じた後、窒化物セラミックスから酸化物層の脱落が起こり、摩耗が進行し、且つ金属部材側内部で剪断破壊が起こり、酸化物層と一緒に摩耗してしまうことを確認した。
一方、炭化水素系燃料中において、Ａｌ含有量の多い特定組成のセラミックスからなるサイアロン系セラミックス部材と、軸受鋼等を加工してなる金属部材とを摺動させた場合に、炭化水素系燃料に含有される酸化源（水）により、良好な耐摩耗特性（トライボロジー特性）を示し、且つ密着性に優れる酸化物被膜が、セラミックス部材の被摩擦面に、その場形成されることを見いだした。更に、被摩擦面に形成される酸化物被膜の組成は、セラミックス部材の組成に由来しており、一定量以上のＡｌを含むサイアロン系セラミックスにおいて、前記酸化物被膜が形成されることを見いだし、本発明を完成するに至った。
【０００８】
本発明は以下のとおりである。
［１］酸化源を含有する炭化水素系燃料中における摩擦により、被摩擦面に、組成式［ＭαＳｉ６−βＡｌβＯγ］〔Ｍ；任意の１種又は２種以上の金属元素、０≦α≦１．２、０．６≦β≦３、１０．５≦γ≦１２．２、０．０８５≦β／（α＋６）≦０．５〕で表される酸化物被膜を形成可能であることを特徴とするセラミックス。
［２］組成式［ＭαＳｉ６−βＡｌβＯδＮ８−β］〔Ｍ；任意の１種又は２種以上の金属元素、０≦α≦１．２、０．６≦β≦３、０．６≦δ≦４、０．０８５≦β／（α＋６）≦０．５〕で表される前記［１］に記載のセラミックス。
［３］組成式［Ｓｉ６−ｚＡｌｚＯｚＮ８−ｚ］（０．６≦ｚ≦３）で表されるβ−サイアロン粉末と、金属酸化物からなる焼結助剤と、を焼成することにより得られ、
前記β−サイアロン粉末及び前記焼結助剤の合計を１００質量％とした場合に、該焼結助剤の配合量が０〜１５質量％である前記［１］又は［２］に記載のセラミックス。
［４］組成式［ＭαＳｉ６−βＡｌβＯγ］〔Ｍ；任意の１種又は２種以上の金属元素、０≦α≦１．２、０．６≦β≦３、１０．５≦γ≦１２．２、０．０８５≦β／（α＋６）≦０．５〕で表されることを特徴とする酸化物被膜。
［５］セラミックス部材と、摺動相手材とが、互いに摺動する摺動構造において、
前記セラミックス部材と前記摺動相手材の各々の摺動面の間に、酸化源を含有する炭化水素系燃料が介在しており、
且つ、前記セラミックス部材は、前記［１］乃至［３］のうちのいずれかに記載のセラミックスからなることを特徴とする摺動構造。
［６］前記摺動相手材が、鉄又は鉄基合金からなる金属部材である前記［５］に記載の摺動構造。
［７］前記炭化水素系燃料中における前記酸化源が水であり、
前記水の含有量が、該炭化水素系燃料を１００質量％とした場合に、１．５×１０−３〜３×１０−１質量％である前記［５］又は［６］に記載の摺動構造。
【発明の効果】
【０００９】
本発明のセラミックスは、酸化源（水等）を含有する炭化水素系燃料中における摩擦により、被摩擦面に、耐摩耗性に優れ且つ摩擦時における相手材の摩耗を抑制することができる特定組成の酸化物被膜（トライボフィルム）を形成可能であるため、摺動構造等の耐摩耗性等が要求される用途において好適に用いることができる。
本発明の酸化物被膜は、特定の組成式により表されるものであり、耐摩耗性に優れ且つ低相手攻撃性であるため、耐摩耗性等が要求される用途において好適に用いることができる。
本発明の摺動構造によれば、セラミックス部材と摺動相手材とが各々の摺動面の間に、酸化源を含有する炭化水素系燃料が介在した状態で互いに摺動して摩擦が生じた際、燃料中に含まれる微量な水等の酸化源による酸化によって、セラミックス部材の被摩擦面に特定組成の酸化物被膜がその場形成される。この酸化物被膜は、低摩耗性及び低相手攻撃性であり良好なトライボロジー特性を有しているとともに、密着性に優れるため、セラミックス部材及び摺動相手材のいずれの部材の摩耗量を十分に低減させることができる。そのため、従来使用されている窒化ケイ素焼結体等からなるセラミック部材を用いた場合よりも、耐摩耗性及び低相手攻撃性等のトライボロジー特性を向上させることができる。
また、前記酸化源が水であり、この水の含有量が、１．５×１０−３〜３×１０−１質量％である場合、セラミックス部材及び摺動相手材のそれぞれの摩耗をより十分に低減させることができる。
【図面の簡単な説明】
【００１０】
【図１】摺動試験装置及び摺動試験方法を説明するための模式図である。
【図２】ケロシンに含有される水分量と、セラミックス部材の比摩耗量との相関を説明するためのグラフである。
【図３】ケロシンに含有される水分量と、金属部材の比摩耗量との相関を説明するためのグラフである。
【図４】Ｏ濃度とＡｒイオンスパッタ時間との相関を説明するためのグラフである。
【図５】Ｏ濃度とＡｒイオンスパッタ時間との相関を説明するためのグラフである。
【図６】Ａｌ濃度比とＡｒイオンスパッタ時間との相関を説明するためのグラフである。
【図７】セラミック部材の材種とセラミックス部材の比摩耗量との相関を説明するためのグラフである。
【図８】セラミック部材の材種と金属部材の比摩耗量との相関を説明するためのグラフである。
【発明を実施するための形態】
【００１１】
以下、本発明を詳細に説明する。
［１］セラミックス
本発明のセラミックスは、酸化源を含有する炭化水素系燃料中における摩擦により、被摩擦面に、組成式［ＭαＳｉ６−βＡｌβＯγ］〔Ｍ；任意の１種又は２種以上の金属元素、０≦α≦１．２、０．６≦β≦３、１０．５≦γ≦１２．２、０．０８５≦β／（α＋６）≦０．５〕で表される酸化物被膜を形成可能であることを特徴とする。
【００１２】
（１−１）酸化物被膜
前記組成式［ＭαＳｉ６−βＡｌβＯγ］で表される酸化物被膜における金属元素Ｍとしては、２〜４族の金属元素等が挙げられる。具体的には、例えば、Ｙ、Ｍｇ、Ｃａ、Ｌａ、Ｙｂ、Ｌｕ、Ｚｒ、Ｈｆ等が挙げられる。
尚、金属元素Ｍは１種のみ含有されていてもよいし、２種以上含有されていてもよい。
【００１３】
前記組成式［ＭαＳｉ６−βＡｌβＯγ］における前記αは、０≦α≦１．２の範囲を満たすものであり、０≦α≦１であることが好ましく、より好ましくは０≦α≦０．８である。αの値が、０≦α≦１．２を満たす場合、金属部材等の摺動相手材と摺動させた際に、十分な耐摩耗性を有し、且つ低相手攻撃性を示す被膜として働く。
前記βは、０．６≦β≦３の範囲を満たすものであり、０．８≦β≦２．８であることが好ましく、より好ましくは０．８≦β≦２．５である。βの値が、０．６≦β≦３を満たす場合、金属部材等の摺動相手材と摺動させた際に、十分な耐摩耗性を有し、且つ低相手攻撃性を示す被膜として働く。
前記γは、１０．５≦γ≦１２．２の範囲を満たすものであり、１０．６≦γ≦１２．１であることが好ましく、より好ましくは１０．７５≦γ≦１２である。γの値が、１０．５≦γ≦１２．２を満たす場合、金属部材等の摺動相手材と摺動させた際に、十分な耐摩耗性を有し、且つ低相手攻撃性を示す被膜として働く。
【００１４】
また、前記組成式［ＭαＳｉ６−βＡｌβＯγ］における前記［β／（α＋６）］は、０．０８５≦β≦０．５の範囲を満たすものであり、０．１２≦β／（α＋６）≦０．４５であることが好ましく、より好ましくは０．１２≦β／（α＋６）≦０．４である。［β／（α＋６）］の値が、０．０８５≦β≦０．５を満たす場合、金属部材等の摺動相手材と摺動させた際に、十分な耐摩耗性を有し、且つ低相手攻撃性を示す被膜となる。
【００１５】
前記酸化物被膜の厚みは特に限定されないが、５０〜１０００ｎｍであることが好ましく、より好ましくは５０〜５００ｎｍ、更に好ましくは５０〜２５０ｎｍである。この厚みが、５０〜１０００ｎｍである場合には、セラミックスとの密着性に優れており、且つ十分な耐摩耗性を得ることができる。更には、摩擦時における相手材の摩耗を十分に抑制することができる。即ち、十分に低相手攻撃性となる。
【００１６】
（１−２）セラミックス
本発明のセラミックスは、酸化源を含有する炭化水素系燃料中における摩擦により、前記酸化物被膜が被摩擦面に形成される限り特に限定されない。
ここで、「酸化源を含有する炭化水素系燃料中における摩擦」とは、後段の実施例の［２］摺動試験（１）における摺動条件（酸化源；水）を意味する。尚、炭化水素系燃料（ケロシン）中の水分濃度は３５〜１０００ｐｐｍ（特に３５ｐｐｍ）とする。
【００１７】
前記セラミックスの具体例としては、例えば、組成式［ＭαＳｉ６−βＡｌβＯδＮ８−β］〔Ｍ；任意の１種又は２種以上の金属元素、０≦α≦１．２、０．６≦β≦３、０．６≦δ≦４、０．０８５≦β／（α＋６）≦０．５〕で表されるセラミックス（以下、「サイアロン系セラミックス」ともいう。）を挙げることができる。
【００１８】
また、前記組成式［ＭαＳｉ６−βＡｌβＯδＮ８−β］における金属元素Ｍとしては、２〜４族の金属元素等が挙げられる。具体的には、例えば、Ｙ、Ｍｇ、Ｃａ、Ｌａ、Ｙｂ、Ｌｕ、Ｚｒ、Ｈｆ等が挙げられる。
この金属元素Ｍは１種のみ含有されていてもよいし、２種以上含有されていてもよい。
尚、金属元素Ｍは、通常、サイアロン系セラミックス製造時に用いられる金属酸化物からなる焼結助剤由来の成分である。
【００１９】
前記組成式［ＭαＳｉ６−βＡｌβＯβ＋δＮ８−β］における前記αは、０≦α≦１．２の範囲を満たすものであり、０≦α≦１であることが好ましく、より好ましくは０≦α≦０．８である。αの値が、０≦α≦１．２を満たす場合、金属部材等の摺動相手材と摺動させた際に、十分な耐摩耗性を有し、且つ低相手攻撃性を示す。
前記βは、０．６≦β≦３の範囲を満たすものであり、０．８≦β≦２．８であることが好ましく、より好ましくは０．８≦β≦２．５である。βの値が、０．６≦β≦３を満たす場合、金属部材等の摺動相手材と摺動させた際に、十分な耐摩耗性を有し、且つ低相手攻撃性を示す。
前記δは、０．６≦δ≦４の範囲を満たすものであり、０．８≦δ≦３．８であることが好ましく、より好ましくは０．８≦δ≦３．５である。δの値が、０．６≦δ≦４を満たす場合、金属部材等の摺動相手材と摺動させた際に、十分な耐摩耗性を有し、且つ低相手攻撃性を示す。
【００２０】
また、前記組成式［ＭαＳｉ６−βＡｌβＯδＮ８−β］における前記［β／（α＋６）］は、０．０８５≦β≦０．５の範囲を満たすものであり、０．１２≦β／（α＋６）≦０．４５であることが好ましく、より好ましくは０．１２≦β／（α＋６）≦０．４である。［β／（α＋６）］の値が、０．０８５≦β≦０．５を満たす場合、金属部材等の摺動相手材と摺動させた際に、十分な耐摩耗性を有し、且つ低相手攻撃性を示す。
【００２１】
また、前記サイアロン系セラミックスは、組成式［Ｓｉ６−ｚＡｌｚＯｚＮ８−ｚ］（０．６≦ｚ≦３）で表されるβ−サイアロンを主成分とし、残部が焼結助剤からなる焼結体であることが好ましい。尚、残部には、製造工程上含有されてしまうのが不可避な元素（不可避不純物）が含まれる場合がある。
ここで「主成分」とは、サイアロン系セラミックスを１００質量％とした場合に、β−サイアロンがマトリックスとして８５質量％以上、特に９０質量％以上含有されていることを意味する。
【００２２】
前記組成式［Ｓｉ６−ｚＡｌｚＯｚＮ８−ｚ］におけるｚは、０．６≦ｚ≦３の範囲を満たすものであり、０．８≦ｚ≦２．８であることが好ましく、より好ましくは０．８≦ｚ≦２．５である。ｚの値が、０．６≦ｚ≦３を満たす場合、金属部材等の摺動相手材と摺動させた際に、十分な耐摩耗性を有し、且つ低相手攻撃性を示す。
【００２３】
また、前記サイアロン系セラミックスを製造する方法は特に限定されないが、例えば、組成式［Ｓｉ６−ｚＡｌｚＯｚＮ８−ｚ］で表されるβ−サイアロン粉末と、金属酸化物からなる焼結助剤と、を焼成することにより、所定形状のサイアロン系セラミックスを得ることができる。
【００２４】
前記β−サイアロン粉末は、市販品を用いてもよいし、Ｓｉ３Ｎ４、Ａｌ２Ｏ３、ＡｌＮ等の原料粉末から製造したものを用いてもよい。
【００２５】
前記焼結助剤としては、例えば、Ｙ２Ｏ３、ＭｇＯ、Ａｌ２Ｏ３、ＳｉＯ２、ＣａＯ、Ｌａ２Ｏ３、Ｙｂ２Ｏ３、Ｌｕ２Ｏ３、ＺｒＯ２、ＨｆＯ２等の粉末を用いることができる。
これらの焼結助剤は、１種単独で用いてもよいし、２種以上を組み合わせて用いてもよい。
【００２６】
前記焼結助剤の配合量は、前記β−サイアロン粉末及び焼結助剤の合計を１００質量％とした場合に、０〜１５質量％であることが好ましく、より好ましくは０〜１２質量％、更に好ましくは２〜１０質量％である。この配合量が０〜１５質量％である場合、金属部材等の摺動相手材と摺動させた際に、十分な耐摩耗性を有し、且つ低相手攻撃性の焼結体を得ることができる。
【００２７】
前記焼成の際における焼成条件は特に限定されず、原料粉末の粒径、焼結助剤の種類及び粒径等により、適宜設定することができる。
焼成温度は、例えば、１５００〜１９００℃であることが好ましく、より好ましくは１５５０〜１８００℃である。この焼成温度が、１５００〜１９００℃である場合、金属部材等の摺動相手材と摺動させた際に、十分な耐摩耗性を有し、且つ低相手攻撃性の焼結体を得ることができる。
また、焼成時間は、例えば、０．５〜２４時間であることが好ましく、より好ましくは１〜１０時間である。この焼成温度が、０．５〜２４時間である場合、金属部材等の摺動相手材と摺動させた際に、十分な耐摩耗性を有し、且つ低相手攻撃性の焼結体を得ることができる。
更に、焼成雰囲気は、例えば、不活性ガス雰囲気、還元雰囲気、真空中等とすることができる。
【００２８】
本発明におけるサイアロン系セラミックスは、炭化水素系燃料中における摩擦により、耐摩耗性に優れ且つ低相手攻撃性の酸化物被膜が被摩擦面に形成されるため、摺動部材、例えば、後段にて説明する摺動構造におけるセラミックス部材として好適に用いることができる。
【００２９】
［２］酸化物被膜
本発明の酸化物被膜は、組成式［ＭαＳｉ６−βＡｌβＯγ］〔Ｍ；任意の１種又は２種以上の金属元素、０≦α≦１．２、０．６≦β≦３、１０．５≦γ≦１２．２、０．０８５≦β／（α＋６）≦０．５〕で表されることを特徴とする。
尚、前記組成式［ＭαＳｉ６−βＡｌβＯγ］については、前述の［１］セラミックスにおける（１−１）酸化物被膜の説明をそのまま適用することができる。
【００３０】
本発明における酸化物被膜の厚みは特に限定されないが、５０〜１０００ｎｍであることが好ましく、より好ましくは５０〜５００ｎｍ、更に好ましくは５０〜２５０ｎｍである。この厚みが、５０〜１０００ｎｍである場合には、十分な耐摩耗性を得ることができる。更には、摩擦時における相手材の摩耗を十分に抑制することができる。即ち、十分に低相手攻撃性となる。
【００３１】
本発明の酸化物被膜は、耐摩耗性に優れており、且つ低相手攻撃性であるため、耐摩耗性等が要求される用途において好適に用いることができる。例えば、この酸化物被膜を、公知のセラミックス製部材等の表面に配設することにより、その部材の摩耗特性を改善することができる。
【００３２】
［３］摺動構造
本発明の摺動構造は、セラミックス部材と、摺動相手材とが、互いに摺動する摺動構造であって、セラミックス部材と摺動相手材の各々の摺動面の間に、酸化源を含有する炭化水素系燃料が介在しており、且つ、セラミックス部材は、サイアロン系セラミックスからなることを特徴とする。
この摺動構造では、セラミックス部材と摺動相手材とが各々の摺動面の間に、酸化源を含有する炭化水素系燃料が介在した状態で互いに摺動して摩擦が生じるときに、燃料中に含まれる微量な水等（酸化源）による酸化によって、セラミックス部材の被摩擦面に特定組成の酸化物被膜（トライボフィルム）がその場形成される。被摩擦面に形成される酸化物被膜は、低摩耗性及び低相手攻撃性であり良好なトライボロジー特性を有しているとともに、密着性に優れるため、セラミックス部材及び摺動相手材のいずれの部材の摩耗量を十分に低減させることができる。そのため、従来使用されている窒化ケイ素焼結体からなるセラミック部材を用いた場合よりも、トライボロジー特性（耐摩耗性及び低相手攻撃性等）をより向上させることができる。
【００３３】
前記セラミックス部材を構成する前記「サイアロン系セラミックス」及びそのセラミックスの被摩擦面に形成される前記「酸化物被膜」については、それぞれ、前述の各説明をそのまま適用することができる。
【００３４】
前記摺動相手材は、金属、セラミックス等を所定形状に加工してなる部材であり、前記セラミックス部材と互いに摺動することになる部材である。
この摺動相手材は、前記セラミックス部材との摺動に耐えられる優れた耐摩耗性及び十分な強度等を有していることが好ましい。
金属からなる摺動相手材を構成する金属は特に限定されないが、例えば、鉄、鉄基合金、ニッケル基合金、コバルト基合金、アルミニウム基合金、マグネシウム基合金等が挙げられる。本発明においては、特に、この摺動相手材として、鉄又は鉄基合金からなる金属部材を用いるものとすることができる。
前記鉄基合金としては、鉄に少量のニッケル、クロム等が配合されたステンレス鋼、鉄に少量の炭素、ケイ素等が配合された炭素鋼、鉄に少量の炭素、ケイ素、クロム等が配合された軸受鋼等が挙げられる。本発明の摺動構造では、摺動相手材が過酷な摺動に曝される軸受鋼等を加工してなる金属部材である場合でも、優れた耐摩耗性が発現され、セラミックス部材及び摺動相手材のいずれの部材の摩耗量も低減させることができる。
【００３５】
また、セラミックスからなる摺動相手材を構成するセラミックスは特に限定されないが、例えば、窒化ケイ素、サイアロン、炭化ケイ素、アルミナ、ジルコニア、シリカ、酸化クロム及び酸化モリブデン等が挙げられる。また、これらのセラミックスには、炭化チタン及び窒化チタン等を分散させ、配合させることもできる。
これらのセラミックスのなかでも、優れた耐摩耗性及び十分な強度等を有する、窒化ケイ素、サイアロン、炭化ケイ素等であることが好ましく、窒化ケイ素及びサイアロンのうちの少なくとも一方を主成分とすることがより好ましい。更に、これらの特定のセラミックスが用いられる場合、焼結助剤を除くセラミックスの全量が窒化ケイ素及び／又はサイアロンであってもよく、他のセラミックスが含有されていてもよい。尚、ここで「主成分」とは、窒化ケイ素及び／又はサイアロンと、他のセラミックスとの合計を１００質量％とした場合に、窒化ケイ素及び／又はサイアロンが９０質量％以上、特に９５質量％以上含有されていることを意味する。
【００３６】
前記炭化水素系燃料は特に限定されないが、例えば、炭素と水素とを有し、少なくともパラフィン系炭化水素、オレフィン系炭化水素、アセチレン系炭化水素、芳香族系炭化水素を含有する燃料であり、バイオ燃料等の他の燃料が混合されていてもよい。尚、これらの炭化水素は、直鎖構造、分枝構造のいずれの構造を有していてもよい。
この炭化水素系燃料としては、具体的には、例えば、ガソリン、軽油（ケロシン）、灯油等の、自動車のエンジン、ジェットエンジン、温風ヒータ等の家庭用品等に用いられる燃料が挙げられる。これらの燃料は、いずれもパラフィン系炭化水素を主成分（炭化水素系燃料を１００質量％とした場合に、パラフィン系炭化水素を５０質量％以上、特に８０質量％以上含有する。）とする燃料である。本発明の摺動構造では、特に、前記パラフィン系炭化水素を主成分として含有する燃料を介在させることによって、耐摩耗性をより向上させることができる。
【００３７】
前記炭化水素系燃料に含有される酸化源としては、例えば、水；潤滑性向上剤に含まれるエステル、高級脂肪酸、高級アルコール；低温流動性向上剤に含まれるエチレン−酢酸ビニール共重合体；バイオ燃料由来のエタノール、エチルターシャリーブチルエーテル、脂肪酸エチルエステル等が挙げられる。
【００３８】
本発明の摺動構造においては、前記炭化水素系燃料に含まれる酸化源は水とすることができる。
前記炭化水素系燃料に含有される水の含有量は、１．５×１０−３〜３×１０−１質量％であることが好ましく、より好ましくは２×１０−３〜２×１０−１質量％、更に好ましくは２×１０−３〜１．２×１０−１質量％である。この炭化水素系燃料の水分含有量が１．５×１０−３〜３×１０−１質量％である場合、前記酸化物被膜が、セラミックス部材の被摩擦面に確実に形成されるため、セラミックス部材及び摺動相手材ともに十分な耐摩耗性を有する摺動構造とすることができる。
【００３９】
本発明の摺動構造は特に限定されず、炭化水素系燃料を介して摺動する各種の摺動部材を有する摺動構造、例えば、内燃機関に炭化水素系燃料を供給する燃料供給用部品を有する摺動構造が挙げられる。この燃料供給用部品としては、例えば、自動車、航空機、船舶等の内燃機関、特に軽油（ケロシン）を燃料とするディーゼルエンジンに燃料を供給する部品、より具体的には、ピストンリング及びシリンダライナ、カム及びタペット、ローラ及びローラブッシュ等の燃料噴射ポンプの部材、噴射弁及びノズル本体等の燃料噴射ノズルの部材等が挙げられる。自動車、航空機、船舶等の内燃機関では、近年、低硫黄化にともなって、硫黄分の除去とともに、潤滑成分も同時に除去されてしまうため、より優れた耐摩耗性、低相手攻撃性等が必要とされており、現状、窒化ケイ素等からなる摺動部材が用いられているが、本発明の摺動構造であれば、より一層優れた燃料供給用部品とすることができる。
【００４０】
また、自動車、航空機等の燃料として用いられる硫黄分０．０５質量％以下の規格に適合した軽油（ケロシン）であっても、高圧で燃料を噴射することができる部材として、窒化ケイ素等からなる摺動部材が用いられているが、本発明の摺動構造を摺動面に備える燃料噴射ポンプ等の摺動部材であれば、将来、より高圧で燃料が噴射される場合にも十分に対応可能である。
【実施例】
【００４１】
以下、実施例を挙げて、本発明の実施の形態を更に具体的に説明する。但し、本発明は、これらの実施例に何ら制約されるものではない。
【００４２】
［１］サイアロン系セラミックス（実施例１）及び窒化ケイ素セラミックス（比較例１）の製造
（１−１）サイアロン系セラミックスの製造
＜実施例１＞
β−サイアロン粉末（イスマンＪ社製、商品名「Ｓ１−ＮＦ」）９０質量％と、焼結助剤としてＹ２Ｏ３粉末（第一希元素社製、商品名「ＮＲ」）５質量％、及びＭｇＯ粉末（関東科学社製、純度９９．９９％）５質量％と、エタノールに分散させ、その後、ボールミルにより湿式混合した。次いで、エタノールを減圧乾燥により除去し、その後、整粒して混合粉末を得た。次いで、この混合粉末を使用し、温度１６００℃、圧力４０ＭＰａで、窒素雰囲気下、１時間保持し、ホットプレス焼成してサイアロン系セラミックスを得た。
そして、得られたサイアロン系セラミックスについて、脱水重量ＩＣＰ発光分光併用法、加圧酸分解−ＩＣＰ発光分光法、不活性ガス溶融−熱伝導度法、不活性ガス溶融−赤外線吸収法を用いて元素分析を行った結果、Ｙ０．１４Ｍｇ０．３９Ｓｉ５Ａｌ１Ｏ１．６Ｎ７で表されるサイアロン系セラミックスであることが確認できた。この測定結果における各元素の含有割合（ａｔｏｍ％）、及び、［β／（α＋６）］の値を表１に示す。
また、得られたサイアロン系セラミックスについて、ＪＩＳ  Ｒ  １６３４−１９９８により、かさ密度（ｇ／ｃｍ３）を測定した。更に、ＪＩＳ  Ｒ  １６０７−１９９０により、ビッカース硬さを測定した。これらの結果を表２に示す。
【００４３】
（１−２）窒化ケイ素セラミックスの製造
＜比較例１＞
Ｓｉ３Ｎ４粉末（宇部興産社製、商品名「Ｅ１０」）８８質量％と、焼結助剤として前記Ｙ２Ｏ３粉末５質量％、前記ＭｇＯ粉末５質量％、及びＡｌ２Ｏ３粉末（住友化学社製、商品名「ＡＫＰ−５０」）２質量％と、エタノールに分散させ、その後、ボールミルにより湿式混合した。次いで、エタノールを減圧乾燥により除去し、その後、整粒して混合粉末を得た。次いで、この混合粉末を使用し、温度１６００℃、圧力４０ＭＰａで、窒素雰囲気下、１時間保持し、ホットプレス焼成して窒化ケイ素セラミックスを得た。
そして、得られた窒化ケイ素セラミックスについて、実施例１と同様にして元素分析を行った。この測定結果における各元素の含有割合（ａｔｏｍ％）を表１に併記する。
また、得られた窒化ケイ素セラミックスについて、実施例１と同様にして、かさ密度、及びビッカース硬さを測定した。これらの結果を表２に併記する。
【００４４】
【表１】
2010285323.tif 000003
【００４５】
【表２】
2010285323.tif 000004
【００４６】
［２］摺動試験（１）
セラミックス部材として、実施例１及び比較例１の各セラミックス材料を用いて成形したプレート試験片を使用し、摺動相手材として、軸受鋼（ＳＵＪ２）を用いて成形したディスク試験片を使用し、この複合部材と摺動相手材との間に、水（酸化源）の含有量の異なる炭化水素系燃料を介在させて摺動させ、水の含有量が耐摩耗性に及ぼす影響を評価した。
【００４７】
（２−１）プレート試験片の作製
実施例１のサイアロン系セラミックス及び比較例１の窒化ケイ素セラミックスを、切削加工により、縦１０ｍｍ、横１５ｍｍ、厚さ４ｍｍのプレート状に加工することによって、プレート試験片を作製した。
【００４８】
（２−２）金属部材（摺動相手材）を用いたディスク試験片の作製
プレート試験片複（セラミックス部材）と摺動させる相手材である金属部材として、軸受鋼（ＳＵＪ２）を、外径４０ｍｍ、内径２０ｍｍ、厚さ４ｍｍのディスク状に研削加工し、外周面を摺動面とするディスク試験片を作製した。
【００４９】
（２−３）炭化水素系燃料
市販の軽油等の炭化水素系燃料には様々な添加剤が含まれることから、その影響を排除し、燃料中に含まれる水分（酸化源）の影響を正確に評価するため、炭化水素系燃料としては、ケロシン（軽油主成分のモデル燃料）を用いた。
また、このケロシンは、水分濃度を５ｐｐｍ（５×１０−４質量％）、３５ｐｐｍ（３．５×１０−３質量％）、１００ｐｐｍ（１×１０−２質量％）、３００ｐｐｍ（３×１０−２質量％）、１０００ｐｐｍ（１×１０−１質量％）と変化させて、供試燃料とした。尚、購入したケロシンには最初から不純物として３５ｐｐｍ程度の水が含まれている。従って、水分濃度５ｐｐｍのケロシンについては、モレキュラーシーブ３Ａを用いて、市販ケロシンから水分を除去することにより調整した。この５ｐｐｍという値はモレキュラーシーブ処理したケロシンの分析結果である。また、水分濃度１００〜１０００ｐｍのケロシンについては、超純水（水道水をＭＩＬＬＩＰＯＲＥ社製Ｅｌｉｘ５にて一時処理した後、同社製Ｍｉｌｌｉ−Ｑ  Ａｃａｄｅｍｉｃにより処理して調整）を所定量添加することにより調整した。
【００５０】
（２−４）摩擦摩耗特性の測定及びその評価
図１のような摺動試験装置（この図１における横方向への矢印は、荷重が加わり、押圧される方向を表す。）を使用し、水の含有量が調整されたケロシンが投入された密閉容器１１内で、前記（２−１）で作製したプレート試験片２と、前記（２−２）で作製したディスク試験片３とがケロシンに浸漬された状態で、回転するディスク試験片３の外周面に各プレート試験片２の一方の平面（摺動面）を押し付け、ディスク試験片３を回転させることによって、摩擦摩耗特性を評価した。尚、ケロシンは、アルゴン曝気により溶存酸素を除去したうえで試験に供した。
【００５１】
摺動試験条件は、試験温度２００℃、押付荷重７８．４Ｎ、摺動速度０．８４ｍ／秒、摺動距離５０ｋｍとした。このような条件で摺動させ、摩耗体積、摺動試験前後のディスク試験片の質量変化、及び回転軸のトルク値を測定し、下記の式によって、各セラミックス部材の比摩耗量、金属部材の比摩耗量、及び摩擦係数を算出した。尚、試験終了前５ｋｍの摺動における平均値を前記トルク値として用いた。
セラミックス部材（プレート試験片）の比摩耗量（ｍｍ２／Ｎ）＝摩耗体積（ｍｍ３）／［押付け荷重（Ｎ）×摺動距離（ｍｍ）］（尚、摩耗体積は、プレート試験片の摺動面の摩耗痕形状より算出した数値であり、使用した試験片２個の測定値の平均である。）
金属部材（ディスク試験片）の比摩耗量（ｍｍ２／Ｎ）＝[試験前重量（ｇ）−試験後重量（ｇ）]／［ディスク試験片の密度（ｇ／ｃｍ３）×押付け荷重（Ｎ）×摺動距離（ｍ）］
摩擦係数＝回転軸のトルク値（Ｎｍ）／［押付荷重（Ｎ）×ディスク試験片の外径（ｍｍ）］（尚、この摩擦係数は試験終了前５ｋｍの摺動における平均値である。）
【００５２】
これらの結果を図２及び図３に記載する。尚、図２は、ケロシンに含有される水分量と、セラミックス部材の比摩耗量との相関を示し、図３は、ケロシンに含有される水分量と、金属部材の比摩耗量との相関を示す。また、これらの図における「ｙｍ−ＳｉＡｌＯＮ」はセラミックス部材として実施例１の焼結体を用いた例を示し、「Ｓｉ３Ｎ４」は、セラミックス部材として比較例１の焼結体を用いた例を示す。
【００５３】
図２によれば、水分濃度に依らず、実施例１の焼結体からなるプレート試験片（ｙｍ−ＳｉＡｌＯＮ）は、比較例１の焼結体からなるプレート試験片（Ｓｉ３Ｎ４）よりも低摩耗であった。両試験片とも、水分濃度の増加とともに、比摩耗量が増加する傾向にあったが、実施例１の焼結体からなるプレート試験片の方が、その増加率が低い傾向にあった。
また、図３によれば、水分濃度５ｐｐｍにおいては、比較例１の焼結体からなるプレート試験片（Ｓｉ３Ｎ４）を用いた場合の方が、実施例１の焼結体からなるプレート試験片（ｙｍ−ＳｉＡｌＯＮ）を用いた場合よりも、ディスク比摩耗量が低かった。但し、それ以上の水分濃度においては、実施例１の焼結体からなるプレート試験片（ｙｍ−ＳｉＡｌＯＮ）を用いた場合の方が、ディスク比摩耗量がより低かった。
尚、摩擦係数は、プレート試験片を構成するセラミックスの種類、及びケロシン中の水分濃度に依らず、ほぼ一定で推移していた。
【００５４】
［３］Ｘ線光電子分光（ＸＰＳ）分析及びその評価
前記［２］の摺動試験に用いた各プレート試験片（実施例１及び比較例１の各焼結体からなる試験片）の摩擦面について、ＸＰＳによる深さ分析を行い、摩擦面表面、及び深さ方向の構成元素、存在量、その化学結合状態を明らかにし、摩擦面の状態及びそこで生じている反応を推定した。
【００５５】
（３−１）分析方法
前処理として、前記摺動試験［２］後の各プレート試験片を脱水アセトン中で超音波洗浄し、各プレート試験片に付着していた試験液を除去した。
その後、洗浄した各サンプルについて、ＸＰＳ（アルバック・ファイ社製）を用いて測定を行った。尚、この測定は、Ａｒイオンエッチングと測定を繰り返すことにより、各サンプルの摩擦面の深さ方向について分析を行った。また、Ａｒイオンエッチングは、加速電圧２ｋＶで実施し、その際のエッチングレートは、シリコンの酸化膜換算で４ｎｍ／ｍｉｎである。
そして、図４に、実施例１の焼結体からなるサンプル（ｙｍ−ＳｉＡｌＯＮ）におけるＯ濃度とＡｒイオンスパッタ時間との相関を示す。また、図５に、比較例１の焼結体からなるサンプル（Ｓｉ３Ｎ４）におけるＯ濃度とＡｒイオンスパッタ時間との相関を示す。更に、図６に、ＸＰＳの分析結果から求めた、水分濃度１０００ｐｐｍで摺動試験を実施した、実施例１の焼結体からなるサンプルにおける、Ａｌ濃度比［（Ａｌ濃度）／（Ａｌ濃度＋Ｓｉ濃度＋Ｙ濃度＋Ｍｇ濃度）］とＡｒイオンスパッタ時間との相関を示す。
【００５６】
図４及び図５によれば、実施例１の焼結体からなるサンプル（ｙｍ−ＳｉＡｌＯＮ）、比較例１の焼結体からなるサンプル（Ｓｉ３Ｎ４）ともに、表面近傍にＯ濃度が高い層が形成されていることが分かる。この結果より、いずれのサンプルともに、燃料中に含まれる微量の水が酸化源となり、摩耗に寄与していることが示唆された。また、比較例１の焼結体からなるサンプル（Ｓｉ３Ｎ４）よりも、実施例１の焼結体からなるサンプル（ｙｍ−ＳｉＡｌＯＮ）の方が、Ｏ濃度の減少が飽和するまでの時間が長く、被摩擦面に厚い酸化物被膜が生成していることが分かった。この結果から、実施例１の焼結体からなるサンプル（ｙｍ−ＳｉＡｌＯＮ）上に生成した酸化物被膜は除去されがたく、耐摩耗性の被膜として働いていることが分かった。
一方、比較例１の焼結体からなるプレート試験片（Ｓｉ３Ｎ４）においても燃料中に含まれる微量の水によって酸化が起こるが、この酸化物被膜は機械的に弱く、摩擦によって容易に除去（剥離）されるため、摩耗低減に寄与しないことが分かった。
【００５７】
また、図６によれば、Ａｒイオンスパッタ時間に依らず、Ａｌ濃度比は一定であり、実施例１の焼結体からなるプレート試験片上に生成した酸化物被膜は、下地の焼結体（プレート試験片）と同様のＡｌ濃度を持ったまま生成していることが分かった。
【００５８】
以上のことから、実施例１の焼結体においては、水を含有するケロシン中における摩擦により、被摩擦面に、密着性に優れ且つその焼結体の組成に由来するＡｌ濃度の高い厚い酸化物被膜が生成することによって、良好なトライボロジー特性を示すことが分かった。
一方、比較例１の焼結体においては、被摩擦面に、Ａｌ濃度の低い薄い酸化物被膜が生成されるが、その後の摩擦によって簡単に除去されてしまうために、トライボロシー特性に劣っていると考えられる。
【００５９】
［４］摺動試験（２）
（４−１）サイアロン系セラミックスの製造
＜実施例２＞
前記β−サイアロン粉末９５質量％と、焼結助剤として前記Ｙ２Ｏ３粉末５質量％と、をエタノールに分散させ、その後、ボールミルにより湿式混合した。次いで、エタノールを減圧乾燥により除去し、その後、整粒して混合粉末を得た。次いで、この混合粉末を使用し、温度１７００℃、圧力４０ＭＰａで、窒素雰囲気下、１時間保持し、ホットプレス焼成してサイアロン系セラミックスを得た。
そして、得られたサイアロン系セラミックスについて、前記［１］の実施例１と同様にして元素分析を行った結果、Ｙ０．１３Ｓｉ５Ａｌ１Ｏ１．２Ｎ７で表されるサイアロン系セラミックスであることが確認できた。この測定結果における各元素の含有割合（ａｔｏｍ％）、及び［β／（α＋６）］の値を表３に示す。
また、得られたサイアロン系セラミックスについて、前記［１］の実施例１と同様にして、かさ密度、及びビッカース硬さを測定した。これらの結果を表４に示す。
【００６０】
＜実施例３＞
前記β−サイアロン粉末８８質量％と、焼結助剤として前記Ｙ２Ｏ３粉末５質量％、前記ＭｇＯ粉末５質量％、及び前記Ａｌ２Ｏ３粉末２質量％と、をエタノールに分散させ、その後、ボールミルにより湿式混合した。次いで、エタノールを減圧乾燥により除去し、その後、整粒して混合粉末を得た。次いで、この混合粉末を使用し、温度１６５０℃、圧力４０ＭＰａで、窒素雰囲気下、１時間保持し、ホットプレス焼成してサイアロン系セラミックスを得た。
そして、得られたサイアロン系セラミックスについて、前記［１］の実施例１と同様にして元素分析を行った結果、Ｙ０．１４Ｍｇ０．３９Ｓｉ４．９Ａｌ１．１Ｏ１．７６Ｎ６．８６で表されるサイアロン系セラミックスであることが確認できた。この測定結果における各元素の含有割合（ａｔｏｍ％）、及び［β／（α＋６）］の値を表３に併記する。
また、得られたサイアロン系セラミックスについて、前記［１］の実施例１と同様にして、かさ密度、及びビッカース硬さを測定した。これらの結果を表４に併記する。
【００６１】
【表３】
2010285323.tif 000005
【００６２】
【表４】
2010285323.tif 000006
【００６３】
（４−２）摺動試験
セラミックス部材として、実施例２及び実施例３の各セラミックス材料を用いて成形したプレート試験片を使用し、炭化水素系燃料として、３５ｐｐｍ（３．５×１０−３質量％）のケロシンを用いたこと以外は、前記［２］摺動試験（１）と同様にして、摺動試験を行った。
これらの結果を図７及び図８に記載する。ここで、図７は、セラミック部材（プレート試験片）の材種とセラミックス部材（プレート試験片）の比摩耗量との相関を示し、図８は、セラミック部材（プレート試験片）の材種と金属部材（ディスク試験片）の比摩耗量との相関を示す。
尚、これらの図におけるは「ｙ−ＳｉＡｌＯＮ」及び「ｙｍａ−ＳｉＡｌＯＮ」は、それぞれ、実施例２及び実施例３から得られたプレート試験片を意味する。また、これらの図には、前記実施例１の焼結体からなるプレート試験片（ｙｍ−ＳｉＡｌＯＮ）及び比較例１の焼結体からなるプレート試験片（Ｓｉ３Ｎ４）を用いた場合の結果についても併記した。
【００６４】
図７によれば、実施例２及び実施例３の各焼結体からなる各プレート試験片（「ｙ−ＳｉＡｌＯＮ」及び「ｙｍａ−ＳｉＡｌＯＮ」）は、実施例１の焼結体からなるプレート試験片（ｙｍ−ＳｉＡｌＯＮ）と同様に、比較例１の焼結体からなるプレート試験片（Ｓｉ３Ｎ４）よりも低摩耗であった。
また、図８によれば、実施例２及び実施例３の各焼結体からなる各プレート試験片（「ｙ−ＳｉＡｌＯＮ」及び「ｙｍａ−ＳｉＡｌＯＮ」）を用いた場合には、実施例１の焼結体からなるプレート試験片（ｙｍ−ＳｉＡｌＯＮ）を用いた場合と同様に、比較例１の焼結体からなるプレート試験片（Ｓｉ３Ｎ４）を用いた場合よりもディスク比摩耗量が低かった。
以上のことから、焼結助剤が実施例１と異なる、実施例２及び実施例３の各焼結体からなる各プレート試験片（「ｙ−ＳｉＡｌＯＮ」及び「ｙｍａ−ＳｉＡｌＯＮ」）においても、燃料中に含まれる微量の水（酸化源）によって酸化が起こり、耐摩耗性に優れる酸化物被膜が試験片の表面に生成し、これが、自身及び相手材の摩耗を低減していることが分かった。
【産業上の利用可能性】
【００６５】
本発明のセラミックス（サイアロン系セラミックス）は、水を含有する炭化水素系燃料中における摩擦により、被摩擦面に、耐摩耗性に優れており且つ摩擦時における相手材の摩耗を抑制することができる酸化物被膜が形成されるため、自動車のディーゼルエンジン等の内燃機関に燃料を供給するための燃料供給用部品等（例えば、ピストンリング及びシリンダライナ、カム及びタペット、ローラ及びローラブッシュ等の燃料噴射ポンプの部材、噴射弁及びノズル本体等の燃料噴射ノズルの部材等）に好適に利用することができる。
【符号の説明】
【００６６】
１１；密閉容器、１２；回転軸、１３；押圧棒、１４；磁気カップリング、１５；負荷器（押棒）、２；プレート試験片（セラミックス部材）、３；ディスク試験片（金属部材）。
【図１】
2010285323.tif 000007
【図２】
2010285323.tif 000008
【図３】
2010285323.tif 000009
【図４】
2010285323.tif 000010
【図５】
2010285323.tif 000011
【図６】
2010285323.tif 000012
【図７】
2010285323.tif 000013
【図８】
2010285323.tif 000014